【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
酸成分と、グリコール成分と、酸成分１００モル％を基準にして０〜５．０モルパーセントの、多官能性の酸、グリコールまたはそれらの混合物から選択される多官能分枝剤とを含む脂肪族−芳香族コポリエーテルエステルであって、
前記酸成分が
ａ．全酸成分１００モルパーセントを基準にして９０．０〜２０．０、または８５〜３０、または８０〜４０モルパーセントの芳香族ジカルボン酸成分、および
ｂ．全酸成分１００モルパーセントを基準にして１０．０〜８０．０、または１５〜７０、または２０〜６０モルパーセントの脂肪族ジカルボン酸成分
を含み、および
前記グリコール成分が
ａ．エチレングリコール、１，３−プロパンジオールおよび１，４−ブタンジオールよりなる第１グリコール成分群から選択される９９．９〜９２．０モルパーセントの単一グリコール成分、
ｂ．０．１〜３．０モルパーセントのポリ（アルキレンエーテル）グリコール成分、
ｃ．前記第１グリコール成分群から選択される単一成分とは異なる、全グリコール成分１００モルパーセントを基準にして０〜５．０モルパーセントの１つまたは複数の第２グリコール成分を含み、
および任意選択的に充填剤を含むことを特徴とする脂肪族−芳香族コポリエーテルエステル。
【請求項２】
前記第２グリコール成分がエチレングリコール、１，３−プロパンジオール、１，４−ブタンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ダイマージオール、４，８−ビス（ヒドロキシメチル）−トリシクロ［５．２．１．０／２．６］デカン、１，４−シクロヘキサンジメタノール、イソソルビド、ジ（エチレングリコール）、およびトリ（エチレングリコール）ならびにそれらに由来する混合物よりなる群から選択されることを特徴とする請求項１に記載の脂肪族−芳香族コポリエーテルエステル。
【請求項３】
前記ポリ（アルキレンエーテル）グリコール成分がポリ（エチレングリコール）、ポリ（１，３−プロピレングリコール）、ポリ（１，４−ブチレングリコール）、ポリテトラヒドロフラン、ポリ（ペンタメチレングリコール）、ポリ（ヘキサメチレングリコール）、ポリ（ヘプタメチレングリコール）、ポリ（エチレングリコール）−ブロック−ポリ（プロピレングリコール）−ブロック−ポリ（エチレングリコール）、４，４’−イソプロピリデンジフェノールエトキシレート、４，４’−（１−フェニルエチリデン）ビスフェノールエトキシレート、４，４’−エチリデンビスフェノールエトキシレート、ビス（４−ヒドロキシフェニル）メタンエトキシレート、４，４’−（１，３−フェニレンジイソプロピリデン）ビスフェノールエトキシレート、４，４’−（１，４−フェニレンジイソプロピリデン）ビスフェノールエトキシレート、４，４’−スルホニルジフェノールエトキシレート、４，４’−シクロヘキシリデンビスフェノールエトキシレート、およびそれらに由来する混合物よりなる群から選択されることを特徴とする請求項１に記載の脂肪族−芳香族コポリエーテルエステル。
【請求項４】
前記芳香族ジカルボン酸成分がテレフタル酸、ジメチルテレフタレート、ビス（２−ヒドロキシエチル）テレフタレート、ビス（３−ヒドロキシプロピル）テレフタレート、ビス（４−ヒドロキシブチル）テレフタレート、イソフタル酸、ジメチルイソフタレート、ビス（２−ヒドロキシエチル）イソフタレート、ビス（３−ヒドロキシプロピル）イソフタレート、ビス（４−ヒドロキシブチル）イソフタレート、２，６−ナフタレンジカルボン酸、ジメチル−２，６−ナフタレート、２，７−ナフタレンジカルボン酸、ジメチル−２，７−ナフタレート、３，４’−ジフェニルエーテルジカルボン酸、ジメチル−３，４’ジフェニルエーテルジカルボキシレート、４，４’−ジフェニルエーテルジカルボン酸、ジメチル−４，４’−ジフェニルエーテルジカルボキシレート、３，４’−ジフェニルスルフィドジカルボン酸、ジメチル−３，４’−ジフェニルスルフィドジカルボキシレート、４，４’−ジフェニルスルフィドジカルボン酸、ジメチル−４，４’−ジフェニルスルフィドジカルボキシレート、３，４’−ジフェニルスルホンジカルボン酸、ジメチル−３，４’−ジフェニルスルホンジカルボキシレート、４，４’−ジフェニルスルホンジカルボン酸、ジメチル−４，４’−ジフェニルスルホンジカルボキシレート、３，４’−ベンゾフェノンジカルボン酸、ジメチル−３，４’−ベンゾフェノンジカルボキシレート、４，４’−ベンゾフェノンジカルボン酸、ジメチル−４，４’−ベンゾフェノンジカルボキシレート、１，４−ナフタレンジカルボン酸、ジメチル−１，４−ナフタレート、４，４’−メチレンビス（安息香酸）、ジメチル−４，４’−メチレンビス（ベンゾエート）、およびそれらに由来する混合物よりなる群から選択されることを特徴とする請求項１に記載の脂肪族−芳香族コポリエーテルエステル。
【請求項５】
前記脂肪族ジカルボン酸成分がシュウ酸、ジメチルオキサレート、マロン酸、ジメチルマロネート、コハク酸、ジメチルスクシネート、メチルコハク酸、グルタル酸、ジメチルグルタレート、ビス（２−ヒドロキシエチル）グルタレート、ビス（３−ヒドロキシプロピル）グルタレート、ビス（４−ヒドロキシブチル）グルタレート、２−メチルグルタル酸、３−メチルグルタル酸、アジピン酸、ジメチルアジペート、ビス（２−ヒドロキシエチル）アジペート、ビス（３−ヒドロキシプロピル）アジペート、ビス（４−ヒドロキシブチル）アジペート、３−メチルアジピン酸、２，２，５，５−テトラメチルヘキサン二酸、ピメリン酸、スベリン酸、アゼライン酸、ジメチルアゼレート、セバシン酸、１，１１−ウンデカンジカルボン酸、１，１０−デカンジカルボン酸、ウンデカン二酸、１，１２−ドデカンジカルボン酸、ヘキサデカン二酸、ドコサン二酸、テトラコサン二酸、ダイマー酸、およびそれらに由来する混合物よりなる群から選択されることを特徴とする請求項１に記載の脂肪族−芳香族コポリエーテルエステル。
【請求項６】
前記分枝剤が１，２，４−ベンゼントリカルボン酸、トリメチル−１，２，４−ベンゼントリカルボキシレート、トリス（２−ヒドロキシエチル）−１，２，４−ベンゼントリカルボキシレート、トリス（３−ヒドロキシプロピル）−１，２，４−ベンゼントリカルボキシレート、トリス（４−ヒドロキシブチル）−１，２，４−ベンゼントリカルボキシレート、１，２，４−ベンゼントリカルボン酸無水物、１，３，５−ベンゼントリカルボン酸、１，２，４，５−ベンゼンテトラカルボン酸、１，２，４，５−ベンゼンテトラカルボン酸二無水物、３，３’，４，４’−ベンゾフェノンテトラカルボン酸二無水物、１，４，５，８−ナフタレンテトラカルボン酸二無水物、クエン酸、テトラヒドロフラン−２，３，４，５−テトラカルボン酸、１，３，５−シクロヘキサントリカルボン酸、ペンタエリスリトール、グリセロール、２−（ヒドロキシメチル）−１，３−プロパンジオール、２，２−ビス（ヒドロキシメチル）プロピオン酸、およびそれらに由来する混合物よりなる群から選択されることを特徴とする請求項１に記載の脂肪族−芳香族コポリエーテルエステル。
【請求項７】
前記充填剤が第１平均粒度を有する第１セットの粒子と、第２平均粒度を有する第２セットの粒子とを含み、かつ、前記第２平均粒度が前記第１平均粒度のそれの少なくとも約２倍であることを特徴とする請求項１に記載の脂肪族−芳香族コポリエーテルエステル。
【請求項８】
前記充填剤が約４０ミクロン未満、または約２０ミクロン未満の平均直径を有する粒子より本質的になることを特徴とする請求項１に記載の脂肪族−芳香族コポリエーテルエステル。
【請求項９】
請求項１に記載の脂肪族−芳香族コポリエーテルエステルと、生分解性ポリマー、好ましくはポリ（ヒドロキシアルカノエート）、ポリカーボネート、ポリ（カプロラクトン）、脂肪族ポリエステル、脂肪族−芳香族コポリエステル、脂肪族−芳香族コポリエーテルエステル、脂肪族−芳香族コポリアミドエステル、スルホン化脂肪族−芳香族コポリエステル、スルホン化脂肪族−芳香族コポリエーテルエステル、スルホン化脂肪族−芳香族コポリアミドエステル、およびそれらに由来する混合物；非生分解性ポリマー；天然ポリマー、好ましくはデンプンよりなる群から選択される少なくとも１つの他のポリマーとを含むことを特徴とするブレンド。
【請求項１０】
請求項１または請求項９に記載の脂肪族−芳香族コポリエーテルエステルから形成されたフィルム、配向フィルム、シート、繊維、メルトブローン容器、成形品、および発泡品よりなる群から選択されることを特徴とする造形品。
【請求項１１】
基材と前記基材上のコーティングとを含む物品であって、前記コーティングが請求項１または請求項９に記載の脂肪族−芳香族コポリエーテルエステルを含み、かつ、前記基材が編織布、不織布、フォイル、紙、板紙、および金属よりなる群から選択されることを特徴とする物品。
【請求項１２】
請求項１または請求項９に記載の脂肪族−芳香族コポリエーテルエステルが上に積層された基材を含む物品であって、前記基材が紙、板紙、ボール紙、ファイバーボード、セルロース、デンプン、プラスチック、ポリスチレンフォーム、ガラス、金属、ポリマーフォーム、有機フォーム、無機フォーム、有機−無機フォーム、およびポリマーフィルムよりなる群から選択されることを特徴とする物品。
【請求項１３】
請求項１２に記載の物品を含むことを特徴とするパッケージ。
【請求項１４】
請求項１に記載の脂肪族−芳香族コポリエーテルエステルを含み、０．１〜１００、または０．５〜２０デニールを有することを特徴とする繊維。
【請求項１５】
（１）基材を提供する工程、（２）前記基材を所望のパッケージ形態に成形する工程、（３）酸成分と、グリコール成分と、酸成分１００モル％を基準にして０〜５．０モルパーセントの、多官能性の酸、グリコールまたはそれらの混合物から選択される多官能分枝剤とを含む脂肪族−芳香族コポリエーテルエステルであって、
前記酸成分が、
ａ．全酸成分１００モルパーセントを基準にして９０．０〜２０．０モルパーセントの芳香族ジカルボン酸成分、および
ｂ．全酸成分１００モルパーセントを基準にして１０．０〜８０．０モルパーセントの脂肪族ジカルボン酸成分
を含み、および
前記グリコール成分が、
ａ．エチレングリコール、１，３−プロパンジオールおよび１，４−ブタンジオールよりなる第１グリコール成分群から選択される９９．９〜９２．０モルパーセントの単一グリコール成分、
ｂ．０．１〜３．０モルパーセントのポリ（アルキレンエーテル）グリコール成分、
ｃ．前記第１グリコール成分群から選択される単一成分とは異なる、全グリコール成分１００モルパーセントを基準にして０〜５．０モルパーセントの１つまたは複数の第２グリコール成分を含む脂肪族−芳香族コポリエーテルエステルを提供する工程、ならびに
（４）前記基材を前記脂肪族−芳香族コポリエーテルエステルで積層してまたはコートしてパッケージを形成する工程を含むことを特徴とするパッケージの製造方法。
【請求項１６】
前記基材が紙、板紙、無機フォーム、有機フォーム、および無機−有機フォームよりなる群から選択される材料を含むことを特徴とする請求項１５に記載の方法。
【請求項１７】
前記パッケージ形態がラッパー、ストレッチラップフィルム、バッグ、コップ、トレー、カートン、ボックス、ボトル、クレート、包装フィルム、ブリスターパックラッパー、スキンパック、および開き容器よりなる群から選択されることを特徴とする請求項１５に記載の方法。
【手続補正２】
【補正対象書類名】明細書
【補正対象項目名】０１４３
【補正方法】変更
【補正の内容】
【０１４３】
ポリマー発泡装置および方法は公知であり、例えば、米国特許公報（特許文献２０４）、米国特許公報（特許文献２０３）、米国特許公報（特許文献２０５）、米国特許公報（特許文献２０２）、米国特許公報（特許文献２０６）、米国特許公報（特許文献２０１）、米国特許公報（特許文献２０７）、および米国特許公報（特許文献２０８）に開示されている。発泡技術に関するレビューは、（非特許文献２）、および（非特許文献３）に見いだすことができる。上記のように、発泡性ポリマーは、多種多様な添加剤、充填剤を含むことができ、または他の材料とブレンドすることができる。生分解性フォームについては、セルロース、化学変性セルロースのようなセルロース誘導体、デンプン、ならびに化学変性デンプンおよび熱可塑性デンプンのようなデンプン誘導体の添加が特に好ましい。
以下に、本発明の好ましい態様を示す。
［１］  酸成分と、グリコール成分と、酸成分１００モル％を基準にして０〜約５．０モルパーセントの、多官能性の酸、グリコールまたはそれらの混合物から選択される多官能分枝剤とを含む脂肪族−芳香族コポリエーテルエステルであって、
前記酸成分が、
ａ．全酸成分１００モルパーセントを基準にして約９０．０〜約２０．０モルパーセントの芳香族ジカルボン酸成分、および
ｂ．全酸成分１００モルパーセントを基準にして約１０．０〜約８０．０モルパーセントの脂肪族ジカルボン酸成分
を含み、および
前記グリコール成分が、
ａ．エチレングリコール、１，３−プロパンジオールおよび１，４−ブタンジオールよりなる第１グリコール成分群から選択される約９９．９〜約９２．０モルパーセントの単一グリコール成分、
ｂ．約０．１〜約３．０モルパーセントのポリ（アルキレンエーテル）グリコール成分、
ｃ．前記第１グリコール成分群から選択される単一成分とは異なる、全グリコール成分１００モルパーセントを基準にして０〜約５．０モルパーセントの１つまたは複数の第２グリコール成分
を含むことを特徴とする脂肪族−芳香族コポリエーテルエステル。
［２］  前記第２グリコール成分がエチレングリコール、１，３−プロパンジオール、１，４−ブタンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ダイマージオール、４，８−ビス（ヒドロキシメチル）−トリシクロ［５．２．１．０／２．６］デカン、１，４−シクロヘキサンジメタノール、イソソルビド、ジ（エチレングリコール）、およびトリ（エチレングリコール）ならびにそれらに由来する混合物よりなる群から選択されることを特徴とする［１］に記載の脂肪族−芳香族コポリエーテルエステル。
［３］  前記ポリ（アルキレンエーテル）グリコール成分がポリ（エチレングリコール）、ポリ（１，３−プロピレングリコール）、ポリ（１，４−ブチレングリコール）、ポリテトラヒドロフラン、ポリ（ペンタメチレングリコール）、ポリ（ヘキサメチレングリコール）、ポリ（ヘプタメチレングリコール）、ポリ（エチレングリコール）−ブロック−ポリ（プロピレングリコール）−ブロック−ポリ（エチレングリコール）、４，４’−イソプロピリデンジフェノールエトキシレート、４，４’−（１−フェニルエチリデン）ビスフェノールエトキシレート、４，４’−エチリデンビスフェノールエトキシレート、ビス（４−ヒドロキシフェニル）メタンエトキシレート、４，４’−（１，３−フェニレンジイソプロピリデン）ビスフェノールエトキシレート、４，４’−（１，４−フェニレンジイソプロピリデン）ビスフェノールエトキシレート、４，４’−スルホニルジフェノールエトキシレート、４，４’−シクロヘキシリデンビスフェノールエトキシレート、およびそれらに由来する混合物よりなる群から選択されることを特徴とする［１］に記載の脂肪族−芳香族コポリエーテルエステル。
［４］  前記芳香族ジカルボン酸成分がテレフタル酸、ジメチルテレフタレート、ビス（２−ヒドロキシエチル）テレフタレート、ビス（３−ヒドロキシプロピル）テレフタレート、ビス（４−ヒドロキシブチル）テレフタレート、イソフタル酸、ジメチルイソフタレート、ビス（２−ヒドロキシエチル）イソフタレート、ビス（３−ヒドロキシプロピル）イソフタレート、ビス（４−ヒドロキシブチル）イソフタレート、２，６−ナフタレンジカルボン酸、ジメチル−２，６−ナフタレート、２，７−ナフタレンジカルボン酸、ジメチル−２，７−ナフタレート、３，４’−ジフェニルエーテルジカルボン酸、ジメチル−３，４’ジフェニルエーテルジカルボキシレート、４，４’−ジフェニルエーテルジカルボン酸、ジメチル−４，４’−ジフェニルエーテルジカルボキシレート、３，４’−ジフェニルスルフィドジカルボン酸、ジメチル−３，４’−ジフェニルスルフィドジカルボキシレート、４，４’−ジフェニルスルフィドジカルボン酸、ジメチル−４，４’−ジフェニルスルフィドジカルボキシレート、３，４’−ジフェニルスルホンジカルボン酸、ジメチル−３，４’−ジフェニルスルホンジカルボキシレート、４，４’−ジフェニルスルホンジカルボン酸、ジメチル−４，４’−ジフェニルスルホンジカルボキシレート、３，４’−ベンゾフェノンジカルボン酸、ジメチル−３，４’−ベンゾフェノンジカルボキシレート、４，４’−ベンゾフェノンジカルボン酸、ジメチル−４，４’−ベンゾフェノンジカルボキシレート、１，４−ナフタレンジカルボン酸、ジメチル−１，４−ナフタレート、４，４’−メチレンビス（安息香酸）、ジメチル−４，４’−メチレンビス（ベンゾエート）、およびそれらに由来する混合物よりなる群から選択されることを特徴とする［１］に記載の脂肪族−芳香族コポリエーテルエステル。
［５］  前記酸成分が約８５〜約３０モルパーセントの芳香族ジカルボン酸成分と約１５〜約７０モルパーセントの前記脂肪族ジカルボン酸成分とを含むことを特徴とする［１］に記載の脂肪族−芳香族コポリエーテルエステル。
［６］  前記酸成分が約８０〜約４０モルパーセントの芳香族ジカルボン酸成分と約２０〜約６０モルパーセント脂肪族ジカルボン酸成分とを含むことを特徴とする［１］に記載の脂肪族−芳香族コポリエーテルエステル。
［７］  前記脂肪族ジカルボン酸成分がシュウ酸、ジメチルオキサレート、マロン酸、ジメチルマロネート、コハク酸、ジメチルスクシネート、メチルコハク酸、グルタル酸、ジメチルグルタレート、ビス（２−ヒドロキシエチル）グルタレート、ビス（３−ヒドロキシプロピル）グルタレート、ビス（４−ヒドロキシブチル）グルタレート、２−メチルグルタル酸、３−メチルグルタル酸、アジピン酸、ジメチルアジペート、ビス（２−ヒドロキシエチル）アジペート、ビス（３−ヒドロキシプロピル）アジペート、ビス（４−ヒドロキシブチル）アジペート、３−メチルアジピン酸、２，２，５，５−テトラメチルヘキサン二酸、ピメリン酸、スベリン酸、アゼライン酸、ジメチルアゼレート、セバシン酸、１，１１−ウンデカンジカルボン酸、１，１０−デカンジカルボン酸、ウンデカン二酸、１，１２−ドデカンジカルボン酸、ヘキサデカン二酸、ドコサン二酸、テトラコサン二酸、ダイマー酸、およびそれらに由来する混合物よりなる群から選択されることを特徴とする［１］に記載の脂肪族−芳香族コポリエーテルエステル。
［８］  前記脂肪族ジカルボン酸成分がコハク酸、ジメチルスクシネート、グルタル酸、ジメチルグルタレート、ビス（２−ヒドロキシエチル）グルタレート、ビス（３−ヒドロキシプロピル）グルタレート、ビス（４−ヒドロキシブチル）グルタレート、アジピン酸、ジメチルアジペート、ビス（２−ヒドロキシエチル）アジペート、ビス（３−ヒドロキシプロピル）アジペート、ビス（４−ヒドロキシブチル）アジペートおよびそれらに由来する混合物よりなる群から選択されることを特徴とする［１］に記載の脂肪族−芳香族コポリエーテルエステル。
［９］  前記分枝剤が１，２，４−ベンゼントリカルボン酸、トリメチル−１，２，４−ベンゼントリカルボキシレート、トリス（２−ヒドロキシエチル）−１，２，４−ベンゼントリカルボキシレート、トリス（３−ヒドロキシプロピル）−１，２，４−ベンゼントリカルボキシレート、トリス（４−ヒドロキシブチル）−１，２，４−ベンゼントリカルボキシレート、１，２，４−ベンゼントリカルボン酸無水物、１，３，５−ベンゼントリカルボン酸、１，２，４，５−ベンゼンテトラカルボン酸、１，２，４，５−ベンゼンテトラカルボン酸二無水物、３，３’，４，４’−ベンゾフェノンテトラカルボン酸二無水物、１，４，５，８−ナフタレンテトラカルボン酸二無水物、クエン酸、テトラヒドロフラン−２，３，４，５−テトラカルボン酸、１，３，５−シクロヘキサントリカルボン酸、ペンタエリスリトール、グリセロール、２−（ヒドロキシメチル）−１，３−プロパンジオール、２，２−ビス（ヒドロキシメチル）プロピオン酸、およびそれらに由来する混合物よりなる群から選択されることを特徴とする［１］に記載の脂肪族−芳香族コポリエーテルエステル。
［１０］  少なくとも約０．１５ｄＬ／ｇの固有粘度を有することを特徴とする［１］に記載の脂肪族−芳香族コポリエーテルエステル。
［１１］  少なくとも約０．３５ｄＬ／ｇの固有粘度を有することを特徴とする［１０］に記載の脂肪族−芳香族コポリエーテルエステル。
［１２］  少なくとも約０．６５ｄＬ／ｇの固有粘度を有することを特徴とする［１１］に記載の脂肪族−芳香族コポリエーテルエステル。
［１３］  充填剤をさらに含むことを特徴とする［１］に記載の脂肪族−芳香族コポリエーテルエステル。
［１４］  前記充填剤が第１平均粒度を有する第１セットの粒子と、第２平均粒度を有する第２セットの粒子とを含み、かつ、第２平均粒度が前記第１平均粒度のそれの少なくとも約２倍であることを特徴とする［１３］に記載の脂肪族−芳香族コポリエーテルエステル。
［１５］  前記充填剤が約４０ミクロン未満の平均直径を有する粒子より本質的になることを特徴とする［１３］に記載の脂肪族−芳香族コポリエーテルエステル。
［１６］  前記充填剤が約２０ミクロン未満の平均直径を有する粒子より本質的になることを特徴とする［１３］に記載の脂肪族−芳香族コポリエーテルエステル。
［１７］  ［１］に記載の脂肪族−芳香族コポリエーテルエステルと少なくとも１つの他のポリマーとを含むことを特徴とするブレンド。
［１８］  前記他のポリマーが生分解性であることを特徴とする［１７］に記載のブレンド。
［１９］  前記生分解性ポリマーがポリ（ヒドロキシアルカノエート）、ポリカーボネート、ポリ（カプロラクトン）、脂肪族ポリエステル、脂肪族−芳香族コポリエステル、脂肪族−芳香族コポリエーテルエステル、脂肪族−芳香族コポリアミドエステル、スルホン化脂肪族−芳香族コポリエステル、スルホン化脂肪族−芳香族コポリエーテルエステル、スルホン化脂肪族−芳香族コポリアミドエステル、およびそれらに由来する混合物よりなる群から選択されることを特徴とする［１８］に記載のブレンド。
［２０］  前記他のポリマーが非生分解性であることを特徴とする［１７］に記載のブレンド。
［２１］前記他のポリマーが天然ポリマーであることを特徴とする［１７］に記載のブレンド。
［２２］  前記天然ポリマーがデンプンであることを特徴とする［２１］に記載のブレンド。
［２３］  ［１］または［１３］に記載の脂肪族−芳香族コポリエーテルエステルから形成されることを特徴とする造形品。
［２４］  フィルム、シート、繊維、メルトブローン容器、成形品、および発泡品よりなる群から選択されることを特徴とする［２３］に記載の造形品。
［２５］  ［１］または［１３］に記載の脂肪族−芳香族コポリエーテルエステルを含むことを特徴とするフィルム。
［２６］  約０．０２５ｍｍ〜約０．１５ｍｍの厚さを有することを特徴とする［２５］に記載のフィルム。
［２７］  ［２５］に記載されることを特徴とする配向フィルム。
［２８］  ［１］に記載の脂肪族−芳香族コポリエーテルエステルを含む配向フィルムであって、二軸配向されていることを特徴とする配向フィルム。
［２９］  ［１］に記載の脂肪族−芳香族コポリエーテルエステルを含む配向フィルムであって、一軸配向されていることを特徴とする配向フィルム。
［３０］  ［１］または［１３］に記載の脂肪族−芳香族コポリエーテルエステルを含む層を含むことを特徴とする多層フィルム。
［３１］  基材と前記基材上のコーティングとを含む物品であって、前記コーティングが［１］または［１３］に記載の脂肪族−芳香族コポリエーテルエステルを含むことを特徴とする物品。
［３２］  前記コーティングが約０．２〜約１５ミルの厚さを有することを特徴とする［３１］に記載の物品。
［３３］  前記コーティングが約０．５〜約２ミルの厚さを有することを特徴とする［３２］に記載の物品。
［３４］  前記基材が編織布、不織布、フォイル、紙、板紙、および金属よりなる群から選択されることを特徴とする［３１］に記載の物品。
［３５］  ［１］に記載の脂肪族−芳香族コポリエーテルエステルが上に積層された基材を含むことを特徴とする物品。
［３６］  前記基材が紙、板紙、ボール紙、ファイバーボード、セルロース、デンプン、プラスチック、ポリスチレンフォーム、ガラス、金属、ポリマーフォーム、有機フォーム、無機フォーム、有機−無機フォーム、およびポリマーフィルムよりなる群から選択されることを特徴とする［３５］に記載の物品。
［３７］  ［３５］に記載の物品を含むことを特徴とするパッケージ。
［３８］  ［１］または［１３］に記載の脂肪族−芳香族コポリエーテルエステルを含むことを特徴とするラップ。
［３９］  ［１］に記載の脂肪族−芳香族コポリエーテルエステルを含むことを特徴とするシート。
［４０］  少なくとも約０．５０ｍｍの厚さを有することを特徴とする［３９］に記載のシート。
［４１］  ［１］に記載の脂肪族−芳香族コポリエーテルエステルを含むことを特徴とする繊維。
［４２］  約０．１〜約１００デニールを有することを特徴とする［４１］に記載の繊維。
［４３］  約０．５〜２０デニールを有することを特徴とする［４２］に記載の繊維。
［４４］  ［１］に記載の脂肪族−芳香族コポリエーテルエステルと少なくとも１つの他のポリマーとを含むことを特徴とする繊維。
［４５］  前記脂肪族−芳香族コポリエステルと１つまたは複数の天然繊維とのブレンドを含むことを特徴とする［４４］に記載の繊維。
［４６］  前記繊維が不均一な繊維であることを特徴とする［４５］に記載の繊維。
［４７］  ［１３］に記載の脂肪族−芳香族コポリエーテルエステルを含むことを特徴とする発泡物品。
［４８］  ［１３］に記載の脂肪族−芳香族コポリエーテルエステルが上に積層された基材を含むことを特徴とする物品。
［４９］  ［１３］に記載の脂肪族−芳香族コポリエーテルエステルを含むことを特徴とするシート。
［５０］  ［１７］に記載の脂肪族−芳香族コポリエーテルエステルを含むことを特徴とする発泡物品。
［５１］  ［１７］に記載の脂肪族−芳香族コポリエーテルエステルから形成されることを特徴とする造形品。
［５２］  フィルム、シート、繊維、メルトブローン容器、成形品、および発泡品よりなる群から選択されることを特徴とする［５１］に記載の造形品。
［５３］  ［１９］に記載の脂肪族−芳香族コポリエーテルエステルを含むことを特徴とするフィルム。
［５４］  約０．０２５ｍｍ〜約０．１５ｍｍの厚さを有することを特徴とする［５３］に記載のフィルム。
［５５］  ［５４］に記載されていることを特徴とする配向フィルム。
［５６］  ［１７］に記載の脂肪族−芳香族コポリエーテルエステルを含む層を含むことを特徴とする多層フィルム。
［５７］  基材と前記基材上のコーティングとを含む物品であって、前記コーティングが［１７］に記載の脂肪族−芳香族コポリエーテルエステルを含むことを特徴とする物品。
［５８］  ［１７］に記載の脂肪族−芳香族コポリエーテルエステルが上に積層された基材を含むことを特徴とする物品。
［５９］  ［１７］に記載の脂肪族−芳香族コポリエーテルエステルを含むことを特徴とするラップ。
［６０］  ［１７］に記載の脂肪族−芳香族コポリエーテルエステルを含むことを特徴とするシート。
［６１］  ［１８］に記載の脂肪族−芳香族コポリエーテルエステルを含むことを特徴とする発泡物品。
［６２］  ［１８］に記載の脂肪族−芳香族コポリエーテルエステルから形成されることを特徴とする造形品。
［６３］  フィルム、シート、繊維、メルトブローン容器、成形品、および発泡品よりなる群から選択されることを特徴とする［６２］に記載の造形品。
［６４］  ［１８］に記載の脂肪族−芳香族コポリエーテルエステルを含むことを特徴とするフィルム。
［６５］  約０．０２５ｍｍ〜約０．１５ｍｍの厚さを有することを特徴とする［６４］に記載のフィルム。
［６６］  ［６５］に記載されることを特徴とする配向フィルム。
［６７］  ［１８］に記載の脂肪族−芳香族コポリエーテルエステルを含む層を含むことを特徴とする多層フィルム。
［６８］  基材と前記基材上のコーティングとを含む物品であって、前記コーティングが［１８］または［２１］に記載の脂肪族−芳香族コポリエーテルエステルを含むことを特徴とする物品。
［６９］  ［１８］または［２１］に記載の脂肪族−芳香族コポリエーテルエステルが上に積層された基材を含むことを特徴とする物品。
［７０］  ［１８］または［２１］に記載の脂肪族−芳香族コポリエーテルエステルを含むことを特徴とするラップ。
［７１］  ［１８］または［２１］に記載の脂肪族−芳香族コポリエーテルエステルを含むことを特徴とするシート。
［７２］  ［２１］に記載の脂肪族−芳香族コポリエーテルエステルを含むことを特徴とする発泡物品。
［７３］  ［２１］に記載の脂肪族−芳香族コポリエーテルエステルから形成されることを特徴とする造形品。
［７４］  フィルム、シート、繊維、メルトブローン容器、成形品、および発泡品よりなる群から選択されることを特徴とする［７３］に記載の造形品。
［７５］  ［２１］に記載の脂肪族−芳香族コポリエーテルエステルを含むことを特徴とするフィルム。
［７６］  約０．０２５ｍｍ〜約０．１５ｍｍの厚さを有することを特徴とする［７５］に記載のフィルム。
［７７］  ［７５］に記載されることを特徴とする配向フィルム。
［７８］  ［２１］に記載の脂肪族−芳香族コポリエーテルエステルを含む層を含むことを特徴とする多層フィルム。
［７９］  （１）基材を提供する工程、（２）前記基材を所望のパッケージ形態に成形する工程、（３）酸成分と、グリコール成分と、酸成分１００モル％を基準にして０〜約５．０モルパーセントの、多官能性の酸、グリコールまたはそれらの混合物から選択される多官能分枝剤とを含む脂肪族−芳香族コポリエーテルエステルであって、
前記酸成分が、
ａ．全酸成分１００モルパーセントを基準にして約９０．０〜約２０．０モルパーセントの芳香族ジカルボン酸成分、および
ｂ．全酸成分１００モルパーセントを基準にして約１０．０〜約８０．０モルパーセントの脂肪族ジカルボン酸成分
を含み、および
前記グリコール成分が、
ａ．エチレングリコール、１，３−プロパンジオールおよび１，４−ブタンジオールよりなる第１グリコール成分群から選択される約９９．９〜約９２．０モルパーセントの単一グリコール成分、
ｂ．約０．１〜約３．０モルパーセントのポリ（アルキレンエーテル）グリコール成分、
ｃ．前記第１グリコール成分群から選択される単一成分とは異なる、全グリコール成分１００モルパーセントを基準にして０〜約５．０モルパーセントの１つまたは複数の第２グリコール成分
を含む脂肪族−芳香族コポリエーテルエステルを提供する工程、ならびに
（４）前記基材を前記脂肪族−芳香族コポリエーテルエステルで積層またはコートしてパッケージを形成する工程を含むことを特徴とするパッケージの製造方法。
［８０］  前記基材が紙、板紙、無機フォーム、有機フォーム、および無機−有機フォームよりなる群から選択される材料を含むことを特徴とする［７９］に記載の方法。
［８１］  前記パッケージ形態がラッパー、ストレッチラップフィルム、袋、カップ、トレー、カートン、箱、ボトル、クレート、包装フィルム、ブリスターパックラッパー、スキンパック、および蝶番式容器よりなる群から選択されることを特徴とする［７９］に記載の方法。